(57)【特許請求の範囲】
【請求項１】
マトリックス樹脂と、形状異方性の第１熱伝導性フィラーを含むフィラー成形体と、第２熱伝導性フィラーとを含む熱伝導性シートであり、
前記フィラー成形体は、バインダー樹脂と前記第１熱伝導性フィラーを含み、前記第１熱伝導性フィラーは前記フィラー成形体の厚み方向に配向して成形されており、
前記マトリックス樹脂と、前記フィラー成形体と、前記第２熱伝導性フィラーは混合されてシート成形されており、
前記第１熱伝導性フィラーは、前記熱伝導性シート内においても、前記熱伝導性シートの厚み方向に配向しており、
前記フィラー成形体は、
（成分ａ）ポリオルガノシロキサン１００重量部
（成分ｂ）第１熱伝導性フィラー：成分ａ１００重量部に対して５０〜２５００重量部
（成分ｃ）（成分ｃ１）白金族系金属触媒  触媒量、又は
（成分ｃ２）有機過酸化物：成分ａ１００重量部に対して０．０１〜５重量部であり、
前記熱伝導性シートは、
（成分Ａ）ポリオルガノシロキサン１００重量部
（成分Ｂ）フィラー成形体を成分Ａ１００重量部に対して１００〜２５００重量部
（成分Ｃ）第２熱伝導性フィラーを成分Ａ１００重量部に対して１００〜２５００重量部
（成分Ｄ）（成分Ｄ１）白金族系金属触媒  触媒量、又は
（成分Ｄ２）有機過酸化物：成分Ａ１００重量部に対して０．０１〜５重量部
であることを特徴とする熱伝導性シート。
【請求項２】
前記形状異方性を有する第１熱伝導性フィラーは、板状及び針状から選ばれる少なくとも一つの形状のフィラーである請求項１に記載の熱伝導性シート。
【請求項３】
前記形状異方性を有する第１熱伝導性フィラーは、窒化ホウ素及びアルミナから選ばれる少なくとも一つである請求項１又は２に記載の熱伝導性シート。
【請求項４】
前記フィラー成形体は、さらに球状及び不定形から選ばれる少なくとも一つの熱伝導性フィラーを含む、請求項１〜３のいずれかの項に記載の熱伝導性シート。
【請求項５】
前記第２熱伝導性フィラーは、球状及び不定形から選ばれる少なくとも一つの熱伝導性フィラーを含む、請求項１〜４のいずれかの項に記載の熱伝導性シート。
【請求項６】
前記熱伝導性シートの熱伝導率は、１．５Ｗ／ｍ・Ｋ以上である、請求項１〜５のいずれかに記載の熱伝導性シート。
【請求項７】
前記第２熱伝導性フィラーは平均粒子径が異なる少なくとも２種の無機粒子を併用する請求項１〜６のいずれかに記載の熱伝導性シート。
【発明の詳細な説明】
【技術分野】
【０００１】
本発明は、電子部品などの熱伝導部品などに使用される熱伝導性シートに関する。さらに詳しくは、成形されたフィラーを含む熱伝導性シートに関する。
【背景技術】
【０００２】
コンピュータ（ＣＰＵ）、トランジスタ、発光ダイオード（ＬＥＤ）などの半導体は使用中に発熱し、その熱のためそれらを含む電子部品の性能が低下することがある。そのため発熱するような電子部品には、ＣＰＵ等の発熱部に対して放熱部が取り付けられる。放熱部は金属であることが多いため発熱部と放熱部との熱の伝達性をよくするため、シート状やゲル状にした熱伝導性シートを発熱部と放熱部との間に挿入し、これらの密着度を高めて、熱の伝達を高める方法がとられている。特許文献１には、エポキシ樹脂と粗大粒子と微小粒子からなる六方晶窒化ホウ素粒子との混合物を、ロールプレスを通過させて、前記粒子を一定方向に配列したシートとすることが提案されている。特許文献２には、ポリ（メタ）アクリル酸エステル系樹脂に板状窒化ホウ素粒子を混合してシート化し、この際に板状窒化ホウ素粒子をシート面と平行になるように配向させ、このシートを複数積層した後、厚み方向にスライスし、板状窒化ホウ素粒子をスライスされたものの厚み方向に配列したシートを得る方法（積層スライス製法）が提案されている。特許文献３には、遠心成形と押圧によりフィラーを配向することが提案されている。
【先行技術文献】
【特許文献】
【０００３】
【特許文献１】特開２０１１−０９０８６８号公報
【特許文献２】特許第５４５４３００号公報
【特許文献３】特開２０１７−０３７８３３号公報
【発明の概要】
【発明が解決しようとする課題】
【０００４】
しかし、熱伝導性シートの熱伝導率の更なる向上に対する要請がある。
【０００５】
本発明は、熱伝導率が高い熱伝導性シートを提供する。
【課題を解決するための手段】
【０００６】
本発明の熱伝導性シートは、マトリックス樹脂と、形状異方性の第１熱伝導性フィラーを含むフィラー成形体と、第２熱伝導性フィラーとを含む熱伝導性シートであり、
前記フィラー成形体は、バインダー樹脂と前記第１熱伝導性フィラーを含み、前記第１熱伝導性フィラーは前記フィラー成形体の厚み方向に配向して成形されており、
前記マトリックス樹脂と、前記フィラー成形体と、前記第２熱伝導性フィラーは混合されてシート成形されており、
前記第１熱伝導性フィラーは、前記熱伝導性シート内においても、前記熱伝導性シートの厚み方向に配向しており、
前記フィラー成形体は、
（成分ａ）ポリオルガノシロキサン１００重量部
（成分ｂ）第１熱伝導性フィラー：成分ａ１００重量部に対して５０〜２５００重量部
（成分ｃ）（成分ｃ１）白金族系金属触媒  触媒量、又は
（成分ｃ２）有機過酸化物：成分ａ１００重量部に対して０．０１〜５重量部であり、
前記熱伝導性シートは、
（成分Ａ）ポリオルガノシロキサン１００重量部
（成分Ｂ）フィラー成形体を成分Ａ１００重量部に対して１００〜２５００重量部
（成分Ｃ）第２熱伝導性フィラーを成分Ａ１００重量部に対して１００〜２５００重量部
（成分Ｄ）（成分Ｄ１）白金族系金属触媒  触媒量、又は
（成分Ｄ２）有機過酸化物：成分Ａ１００重量部に対して０．０１〜５重量部
であることを特徴とする。
【発明の効果】
【０００７】
本発明の熱伝導性シートは、マトリックス樹脂と、形状異方性の第１熱伝導性フィラーを含むフィラー成形体と、第２熱伝導性フィラーとを含み、前記フィラー成形体は、バインダー樹脂と前記第１熱伝導性フィラーを含み、前記第１熱伝導性フィラーは前記フィラー成形体の厚み方向に配向して成形されており、前記マトリックス樹脂と、前記フィラー成形体と、前記第２熱伝導性フィラーは混合されてシート成形されており、前記第１熱伝導性フィラーは、前記熱伝導性シート内においても、前記熱伝導性シートの厚み方向に配向していることにより、前記熱伝導性シートの厚み方向への熱伝導率が高いシートを得ることができる。
【図面の簡単な説明】
【０００８】
【図１】図１は、本発明の熱伝導性シートの一実施形態の模式的断面図である。
【図２】図２Ａは、実施例１のフィラー成形体の側面写真（倍率１００倍）であり、図２Ｂは同平面写真（倍率１００倍）である。
【図３】図３Ａ−Ｃは、本発明のフィラー成形体の製造方法の一例を説明する、模式的説明図である。
【発明を実施するための形態】
【０００９】
本発明は、マトリックス樹脂と、形状異方性の第１熱伝導性フィラーを含むフィラー成形体と、第２熱伝導性フィラーとを含む熱伝導性シートである。フィラー成形体はバインダー樹脂と第１熱伝導性フィラーを含み、第１熱伝導性フィラーは、前記フィラー成形体の厚み方向に配向しており、前記第１熱伝導性フィラーは、熱伝導性シート内においても、熱伝導性シートの厚み方向に配向している。これにより、熱伝導性が高い熱伝導性シートを得ることができる。尚、熱伝導性フィラーは熱伝導性粒子ともいう。
【００１０】
形状異方性を有する第１熱伝導性フィラーは、板状及び針状から選ばれる少なくとも一つの形状のフィラーが好ましい。板状は扁平状及び鱗片状などとも呼ばれている。針状は棒状及び繊維状などとも呼ばれている。これらの形状のフィラーは、所定方向に配向しやすい。具体的には、フィラー成形体の調製過程において、シート又はブロック中、板状フィラーはその主面が、シート又はブロックの主面の面方向に配向されやすく、例えば、シート又はブロックの主面と実質的に平行に配置されやすく、針状フィラーは、その長手方向が、シート又はブロックの主面の面方向に配向されやすく、例えば、シート又はブロックの主面と実質的に平行に配置されやすい。そのため、シートまたはブロックを、例えばその主面の長手方向と直行する直線に沿って、シートまたはブロックの厚み方向（シートまたはブロックの最も短い辺と同じ方向）に切断して得られたフィラー成形体の前記切断面と直交する面であって、且つ、前記シートまたはブロックの前記主面と直交する面（前記シートまたはブロックの前記主面とは異なる面）において、板状フィラーは、フィラー成形体の厚み方向（フィラー成形体の最も短い辺と同じ方向）に配向し、例えば、板状フィラーの長手方向がフィラー成形体の厚み方向と実質的に同方向となりやすい。
【００１１】
針状フィラーについては、フィラー成形体の厚み方向に配向し、例えば、針状フィラーの長手方向が、フィラー成形体の厚み方向と実質的に同方向となりやすい。形状異方性を有する第１熱伝導性フィラーは、窒化ホウ素及びアルミナから選ばれる少なくとも一つが好ましい。これらのフィラーは熱伝導性が高く、電気絶縁性も高いからである。
【００１２】
前記マトリックス樹脂及びバインダー樹脂は、同一又は異なった種類の熱硬化性樹脂であるのが好ましい。熱硬化性樹脂は、耐熱性が高く、寸法安定性も高いからである。熱硬化性樹脂としては、シリコーンポリマー、エポキシ樹脂、アクリル樹脂、ウレタン樹脂、ポリイミド樹脂、ポリエステル樹脂、フェノール樹脂等がある。これらの中でも、マトリックス樹脂及びバインダー樹脂は、いずれもシリコーンポリマーが好ましい。
【００１３】
フィラー成形体には、さらに球状及び不定形から選ばれる少なくとも一つの熱伝導性フィラーを含まれていると好ましい。これにより、フィラー成形体内において形状異方性を有する第１熱伝導性フィラー同士の隙間を埋め、熱伝導性をさらに高めることができる。
【００１４】
前記第２熱伝導性フィラーは、好ましくは球状及び不定形から選ばれる少なくとも一つの熱伝導性フィラーであることにより、熱伝導性シート内においてフィラー成形体同士の隙間を埋め、熱伝導性シートの熱伝導性を高くすることができる。
【００１５】
前記熱伝導性シートの熱伝導率は、高ければ高いほど好ましいが、例えば、１．５Ｗ／ｍ・Ｋ以上が好ましく、より好ましくは２．０Ｗ／ｍ・Ｋ以上、さらに好ましくは１１Ｗ／ｍ・Ｋ以上である。
【００１６】
本発明の熱伝導性シートの製造方法は、次の工程を含む。
（１）バインダー樹脂と形状異方性の第１熱伝導性フィラーの混合物(Ｉ)を押圧加工することにより、前記第１熱伝導性フィラーが、シートまたはブロックの主面方向に配向したシートまたはブロックを形成する工程１
（２）前記バインダー樹脂を硬化した後、前記シートまたは前記ブロックをその厚み方向にカットして、フィラー成形体の厚み方向に第１熱伝導性フィラーが配向したフィラー成形体とする工程２
（３）前記フィラー成形体とマトリックス樹脂と第２熱伝導性フィラーとを混合し、得られた混合物(II)をシート状に成形した後、前記マトリックス樹脂を硬化する工程３
【００１７】
本発明の熱伝導性シートの製造方法によれば、フィラー成形体を含むので、磁場配向製法や積層スライス製法を用いなくても、大きなサイズの熱伝導性シートを製造できる。故に、本発明の熱伝導性シートの製造方法によれば、熱伝導性の高い熱伝導性シートを、効率よく合理的に製造できる。ここで大きなサイズ（広い面積）とは、長さ１００ｍｍ以上、幅１００ｍｍ以上をいう。好ましくは長さ３００ｍｍ以上、幅４００ｍｍ以上である。熱伝導性シートの厚さは、従来公知の熱伝導性シートの厚さと同じでよいが、例えば、０．３ｍｍ以上  ５．０ｍｍ以下が好ましい。
【００１８】
前記工程１における、前記混合物(Ｉ)の押圧加工は、プレス及び圧延から選ばれる少なくとも一つが挙げられる。
【００１９】
前記工程３における、前記混合物(II)のシート状物への成形は、プレス及び圧延から選ばれる少なくとも一つが、大きなサイズ（広い面積）のシートの形成の観点から好ましい。とくにロール圧延であれば、連続成形も可能である。
【００２０】
バインダー樹脂及びマトリックス樹脂の硬化は、硬化剤として有機過酸化物を用いた硬化又は白金族系金属触媒を使用する付加反応硬化の何れの硬化でも良く、結果的に熱硬化でき、かつ電気的に安定した熱伝導性又は体積固有抵抗が得られる方法を選択する。
【００２１】
フィラー成形体のバインダー樹脂としてシリコーンポリマーを選択する場合、前記工程１において前記混合物(I)には下記の成分ａ〜成分ｃ（ただし、成分ｃは成分ｃ１及び成分ｃ２のうちのいずれか一方）が含まれていると好ましい。
（成分ａ）ポリオルガノシロキサン１００重量部
（成分ｂ）第１熱伝導性フィラー：成分ａ１００重量部に対して５０〜２５００重量部
（成分ｃ）（成分ｃ１）白金族系金属触媒
（成分ｃ２）有機過酸化物：成分ａ１００重量部に対して０．０１〜５重量部
【００２２】
フィラー成形体のバインダー樹脂としてシリコーンポリマーを選択する場合、前記工程１において前記混合物(I)には下記の成分ａ〜成分ｄ（ただし、成分ｃは成分ｃ１及び成分ｃ２のうちのいずれか一方）が含まれていると、熱伝導性向上の観点からより好ましい。
（成分ａ）ポリオルガノシロキサン１００重量部
（成分ｂ）第１熱伝導性フィラー：成分ａ１００重量部に対して５０〜２５００重量部
（成分ｃ）（成分ｃ１）白金族系金属触媒
（成分ｃ２）有機過酸化物：成分ａ１００重量部に対して０．０１〜５重量部
（成分ｄ）球状及び不定形から選ばれる少なくとも一つの熱伝導性フィラー：成分ａ１００重量部に対して１０〜５００重量部
【００２３】
熱伝導性シートのマトリックス樹脂としてシリコーンポリマーを選択する場合、前記工程３において前記混合物(II)には下記の成分Ａ〜成分Ｄ（ただし、成分Ｄは成分Ｄ１及び成分Ｄ２のうちのいずれか一方）が含まれていると好ましい。
（成分Ａ）ポリオルガノシロキサン１００重量部
（成分Ｂ）フィラー成形体を成分Ａ１００重量部に対して１００〜２５００重量部
（成分Ｃ）第２熱伝導性フィラーを成分Ａ１００重量部に対して１００〜２５００重量部
（成分Ｄ）（成分Ｄ１）白金族系金属触媒
（成分Ｄ２）有機過酸化物：成分Ａ１００重量部に対して０．０１〜５重量部
【００２４】
シリコーンポリマーは、付加硬化型シリコーンポリマー、有機過酸化物硬化型シリコーンポリマーのうちのいずれであってよい。
【００２５】
シリコーンポリマーが付加硬化型シリコーンポリマーの場合、バインダー樹脂及びマトリックス樹脂を構成するポリオルガノシロキサンは、後述のベースポリマー成分と架橋剤成分を含み、通常は、Ａ液とＢ液に分かれて保存されている。例えば、Ａ液とＢ液の双方に前記ベースポリマー成分が含まれ、Ａ液には、更に硬化触媒、例えば白金族系金属触媒が含まれ、Ｂ液には、更に前記架橋剤成分が含まれる。この状態で市販されている。
【００２６】
シリコーンポリマーが有機過酸化物硬化型シリコーンポリマーの場合、バインダー樹脂及びマトリックス樹脂を構成するポリオルガノシロキサンは、１分子中に少なくとも２個のケイ素原子結合アルケニル基を有することが好ましい。アルケニル基としては、ビニル基、アリル基、プロペニル基等が例示される。ポリオルガノシロキサンが有するアルケニル基以外の有機基としてはメチル基、エチル基、プロピル基、ブチル基、ペンチル基、ヘキシル基、オクチル基、デシル基、ドデシル基等で例示されるアルキル基；フェニル基、トリル基等で例示されるアリール基；β−フェニルエチル基等のアラルキル基；３，３，３−トリフロロプロピル基、３−クロロプロピル基等で例示されるハロゲン置換アルキル基等が挙げられる。
【００２７】
ポリオルガノシロキサンの分子鎖末端などに少量の水酸基を有していてもよい。ポリオルガノシロキサンの分子構造は、直鎖状、分岐を含む直鎖状、環状、網目状のいずれであっても良く、二種以上のポリオルガノシロキサンを併用してもよい。
【００２８】
ポリオルガノシロキサンの分子量は特に限定はなく、粘度の低い液状のものから粘度の高い生ゴム状のものまで使用できるが、硬化してゴム状弾性体になるためには２５℃での粘度が１００ｍＰａ・ｓ以上であることが好ましく、ゲルパーミエーションクロマトグラフィー（ＧＰＣ）によるポリスチレン換算の数平均分子量が２００，０００〜７００，０００の範囲の生ゴム状であることがより好ましい。
【００２９】
［バインダー樹脂、マトリックス樹脂］
次に、バインダー樹脂及びマトリックス樹脂の各成分について説明する。
（１）ベースポリマー成分
ベースポリマー成分は、好ましくは一分子中にケイ素原子に結合したアルケニル基を２個以上含有するポリオルガノシロキサンである。このポリオルガノシロキサンは、ケイ素原子に結合したアルケニル基として、ビニル基、アリル基等の、好ましくは炭素原子数２〜８、より好ましくは炭素原子数２〜６の、アルケニル基を一分子中に２個有する。ポリオルガノシロキサンの粘度は２５℃で、10〜1000000ｍＰａ・ｓ、さらには100〜100000ｍＰａ・ｓであることが、作業性、硬化性などから望ましい。
【００３０】
具体的には、好ましくは、下記一般式（化１）で表される１分子中に平均２個以上かつ分子鎖末端のケイ素原子に結合したアルケニル基を含有するポリオルガノシロキサンを使用する。下記一般式（１）で表されるポリオルガノシロキサンは、両末端がトリオルガノシロキシ基で封鎖された直鎖状ポリオルガノシロキサンである。尚、この直鎖状ポリオルガノシロキサンは少量の分岐状構造（三官能性シロキサン単位）を分子鎖中に含有するものであってもよい。
【００３１】
【化１】
0006987210.tif 000002
【００３２】
一般式（化１）中、Ｒ1は互いに同一又は異種の脂肪族不飽和結合を有さない非置換又は置換一価炭化水素基であり、Ｒ２は互いに同一又は異種のアルケニル基であり、ｋは、０又は正の整数である。ここで、Ｒ1の脂肪族不飽和結合を有さない非置換又は置換の一価炭化水素基としては、例えば、炭素原子数が１〜１０、更には炭素原子数が１〜６のものが好ましく、具体的には、メチル基、エチル基、プロピル基、イソプロピル基、ブチル基、イソブチル基、ｔｅｒｔ−ブチル基、ペンチル基、ネオペンチル基、ヘキシル基、シクロヘキシル基、オクチル基、ノニル基、デシル基等のアルキル基、フェニル基、トリル基、キシリル基、ナフチル基等のアリール基、ベンジル基、フェニルエチル基、フェニルプロピル基等のアラルキル基、並びに、これらの基の水素原子の一部又は全部をフッ素、臭素、塩素等のハロゲン原子、シアノ基等で置換したもの、例えばクロロメチル基、クロロプロピル基、ブロモエチル基、トリフロロプロピル基等のハロゲン置換アルキル基、シアノエチル基等が挙げられる。Ｒ２のアルケニル基としては、例えば炭素原子数が２〜６、さらには炭素原子数が２〜３のものが好ましく、具体的にはビニル基、アリル基、プロペニル基、イソプロペニル基、ブテニル基、イソブテニル基、ヘキセニル基、シクロヘキセニル基等が挙げられ、好ましくはビニル基である。一般式（化１）において、ｋは、一般的には0≦ｋ≦10000を満足する０又は正の整数であり、好ましくは5≦ｋ≦2000、より好ましくは10≦ｋ≦1200を満足する整数である。
【００３３】
成分ａ及び成分Ａのポリオルガノシロキサンとしては、一分子中に、例えば、ケイ素原子に結合した、ビニル基、アリル基等の炭素原子数が２〜８、さらには２〜６のアルケニル基を３個以上、通常、３〜３０個、好ましくは３〜２０個程度有するポリオルガノシロキサンを併用しても良い。分子構造は直鎖状、環状、分岐状、三次元網状のいずれの分子構造のものであってもよい。好ましくは、主鎖がジオルガノシロキサン単位の繰り返しからなり、分子鎖両末端がトリオルガノシロキシ基で封鎖された、２５℃での粘度が10〜1000000ｍＰａ・ｓ、特に100〜100000ｍＰａ・ｓの直鎖状ポリオルガノシロキサンである。
【００３４】
アルケニル基は分子のいずれかの部分に結合していればよい。例えば、分子鎖末端、あるいは分子鎖非末端（分子鎖途中）のケイ素原子に結合しているものを含んでも良い。なかでも下記一般式（化２）で表される分子鎖両末端のケイ素原子上にそれぞれ１〜３個のアルケニル基を有し（但し、この分子鎖末端のケイ素原子に結合したアルケニル基が、両末端合計で３個未満である場合には、分子鎖非末端（分子鎖途中）のケイ素原子に結合したアルケニル基を、（例えばジオルガノシロキサン単位中の置換基として）、少なくとも１個有する直鎖状ポリオルガノシロキサンであって、上記でも述べた通り２５℃における粘度が10〜1,000,000ｍＰａ・ｓのものが作業性、硬化性などから望ましい。なお、この直鎖状ポリオルガノシロキサンは少量の分岐状構造（三官能性シロキサン単位）を分子鎖中に含有するものであってもよい。
【００３５】
【化２】
0006987210.tif 000003
【００３６】
一般式（化２）中、Ｒ３は互いに同一又は異種の非置換又は置換一価炭化水素基であって、少なくとも１個がアルケニル基である。Ｒ４は互いに同一又は異種の脂肪族不飽和結合を有さない非置換又は置換一価炭化水素基であり、Ｒ５はアルケニル基であり、ｌ，ｍは、０又は正の整数である。ここで、Ｒ３の一価炭化水素基としては、炭素原子数が１〜１０、さらには１〜６のものが好ましく、具体的には、メチル基、エチル基、プロピル基、イソプロピル基、ブチル基、イソブチル基、ｔｅｒｔ−ブチル基、ペンチル基、ネオペンチル基、ヘキシル基、シクロヘキシル基、オクチル基、ノニル基、デシル基等のアルキル基、フェニル基、トリル基、キシリル基、ナフチル基等のアリール基、ベンジル基、フェニルエチル基、フェニルプロピル基等のアラルキル基、ビニル基、アリル基、プロペニル基、イソプロペニル基、ブテニル基、ヘキセニル基、シクロヘキセニル基、オクテニル基等のアルケニル基や、これらの基の水素原子の一部又は全部をフッ素、臭素、塩素等のハロゲン原子、シアノ基等で置換したもの、例えばクロロメチル基、クロロプロピル基、ブロモエチル基、トリフロロプロピル基等のハロゲン置換アルキル基やシアノエチル基等が挙げられる。
【００３７】
また、Ｒ４の一価炭化水素基としても、炭素原子数が１〜１０、さらには１〜６のものが好ましく、上記Ｒ1の具体例と同様のものが例示できるが、但しアルケニル基は含まない。
【００３８】
Ｒ５のアルケニル基としては、例えば炭素原子数が２〜６、さらには２〜３のものが好ましく、具体的には前記一般式（１）のＲ２と同じものが例示され、好ましくはビニル基である。
【００３９】
ｌ，ｍは、一般的には0＜ｌ＋ｍ≦10000を満足する０又は正の整数であり、好ましくは5≦ｌ＋ｍ≦2000、より好ましくは10≦ｌ＋ｍ≦1200で、かつ0＜ｌ／（ｌ＋ｍ）≦0.2、好ましくは、0.0011≦ｌ／（ｌ＋ｍ）≦0.1を満足する整数である。
【００４０】
（２）架橋剤成分
成分ａ及びＡ成分のうちの架橋剤成分は、好ましくはオルガノハイドロジェンポリシロキサンである。架橋剤成分のＳｉＨ基とＡ成分のうちのベースポリマー成分のアルケニル基とが付加反応（ヒドロシリル化）することにより硬化物を形成するものである。かかるオルガノハイドロジェンポリシロキサンは、一分子中にケイ素原子に結合した水素原子（即ち、ＳｉＨ基）を２個以上有するものであればいずれのものでもよく、このオルガノハイドロジェンポリシロキサンの分子構造は、直鎖状、環状、分岐状、三次元網状構造のいずれであってもよいが、一分子中のケイ素原子の数（即ち、重合度）は好ましくは2〜1000、より好ましくは2〜300程度のものを使用することができる。
【００４１】
水素原子が結合するケイ素原子の位置は特に制約はなく、分子鎖の末端でも非末端（途中）でもよい。また、水素原子以外のケイ素原子に結合した有機基としては、前記一般式（１）のＲ１と同様の脂肪族不飽和結合を有さない非置換又は置換一価炭化水素基が挙げられる。
【００４２】
オルガノハイドロジェンポリシロキサンとしては下記一般式（化３）で表される構造のものが例示できる。
【００４３】
【化３】
0006987210.tif 000004
【００４４】
上記の式中、Ｒ６は互いに同一又は異種の水素、アルキル基、フェニル基、エポキシ基、アクリロイル基、メタアクリロイル基、アルコキシ基であり、少なくとも２つは水素である。Ｌは0〜1,000の整数、特には0〜300の整数であり、Ｍは1〜200の整数である。
【００４５】
（３）触媒成分
バインダー樹脂の成分ｃ１及びマトリックス樹脂の成分Ｄ１としては、ヒドロシリル化反応に用いられる白金族系金属触媒を用いることができる。白金族系金属触媒は、例えば、白金黒、塩化第２白金、塩化白金酸、塩化白金酸と一価アルコールとの反応物、塩化白金酸とオレフィン類やビニルシロキサンとの錯体、白金ビスアセトアセテート等の白金系触媒、パラジウム系触媒、ロジウム系触媒などの白金族系金属触媒が挙げられる。
【００４６】
白金族系金属触媒の配合量は、成分ａ又は成分Ａであるポリオルガノシロキサンの硬化に必要な量であればよく、好ましくはポリオルガノシロキサンが十分に硬化する量であればよく、所望の硬化速度などに応じて適宜調整することができる。白金族系金属触媒は、通常、本発明の熱伝導性シートの製造に使用されるシリコーンポリマー（例えば、２液室温硬化シリコーンポリマー）に含まれるが、更に、成分ａ又はＡ成分を十分に硬化させるために、本発明の熱伝導性シートの製造において、前記シリコーンポリマーに追加の白金族系金属触媒を混合してもよい。白金族系金属触媒の前記配合量は、ポリオルガノシロキサン成分に対して金属原子重量換算で、好ましくは０．０１〜１０００ｐｐｍである。
【００４７】
尚、白金族金属触媒について「ポリオルガノシロキサンが十分に硬化する量」とは、硬化物の硬さが、ＡＳＫＥＲ  Ｃで５以上とすることが可能な量である。
【００４８】
バインダー樹脂の成分ｃ２及びマトリックス樹脂の成分Ｄ２は、有機過酸化物であり、加熱によりラジカルを発生して、Ａ成分、成分ａの架橋反応を起こす。有機過酸化物としては、ベンゾイルペルオキシド、ビス（ｐ−メチルベンゾイル）ペルオキシドのようなアシル系過酸化物；ジ−tert−ブチルペルオキシド、２，５−ジメチル−２，５−ジ（tert−ブチルペルオキシ）ヘキサン、tert−ブチルクミルペルオキシド、ジクミルペルオキシドのようなアルキル系ペルオキシド；ならびにtert−ブチルペルベンゾアートのようなエステル系有機過酸化物が例示される。バインダー樹脂における成分ｃ２、マトリックス樹脂における成分Ｄ２の配合量は、各々、成分Ａ、成分ａ１００重量部に対して、０．０１〜５重量部が好ましく、０．１〜４重量部がより好ましい。
【００４９】
［第２熱伝導性フィラー］
第２熱伝導性フィラー（成分Ｃ）は、成分Ａ１００重量部に対して、好ましくは１００〜２５００重量部添加する。これにより熱伝導性シートの熱伝導率を高く保つことができる。熱伝導性フィラーとしては、アルミナ，酸化亜鉛，酸化マグネシウム、窒化アルミ、窒化ホウ素、水酸化アルミ及びシリカから選ばれる少なくとも一つが好ましい。形状は球状，鱗片状，多面体状等様々なものを使用できる。アルミナを使用する場合は、純度９９．５重量％以上のα−アルミナが好ましい。第２熱伝導性フィラーの比表面積は、０．０６〜１０ｍ２／ｇの範囲が好ましい。比表面積はＢＥＴ比表面積であり、測定方法はＪＩＳ  Ｒ１６２６に従う。第２熱伝導性フィラーの平均粒子径は、０．１〜１００μｍの範囲が好ましい。粒子径は、レーザー回折光散乱法による粒度分布測定におけるＤ５０(メジアン径）である。この測定器としては、例えば堀場製作所製社製のレーザー回折／散乱式粒子分布測定装置ＬＡ−９５０Ｓ２がある。
【００５０】
第２熱伝導性フィラーとしては、平均粒子径が異なる少なくとも２種の無機粒子を併用すると好ましい。このようにすると大きな粒子径の間に小さな粒子径の熱伝導性無機粒子が埋まり、最密充填に近い状態で充填でき、熱伝導性が高くなるからである。
【００５１】
無機粒子は、Ｒ（ＣＨ３）ａＳｉ（ＯＲ’）３−ａ（Ｒは炭素数１〜２０の非置換または置換有機基、Ｒ’は炭素数１〜４のアルキル基、ａは０もしくは１）で示されるシラン化合物、もしくはその部分加水分解物で表面処理するのが好ましい。Ｒ（ＣＨ３）ａＳｉ（ＯＲ’）３−ａ（Ｒは炭素数１〜２０の非置換または置換有機基、Ｒ’は炭素数１〜４のアルキル基、ａは０もしくは１）で示されるアルコキシシラン化合物（以下単に「シラン」という。）としては、例えば、メチルトリメトキシラン，エチルトリメトキシラン，プロピルトリメトキシラン，ブチルトリメトキシラン，ペンチルトリメトキシラン，ヘキシルトリメトキシラン，ヘキシルトリエトキシシラン，オクチルトリメトキシシラン，オクチルトリエトキシラン，デシルトリメトキシシラン，デシルトリエトキシシラン，ドデシルトリメトキシシラン，ドデシルトリエトキシシラン，ヘキサデシルトリメトキシシラン，ヘキサデシルトリエトキシシシラン，オクタデシルトリメトキシシラン，オクタデシルトリエトキシシシラン等のシラン化合物がある。前記シラン化合物は、一種又は二種以上混合して使用することができる。表面処理剤として、アルコキシシランと片末端シラノールシロキサンを併用してもよい。ここでいう表面処理とは共有結合のほか吸着なども含む。平均粒子径２μｍ以上の粒子は、粒子全体を１００重量％としたとき５０重量％以上含まれていると好ましい。
【００５２】
［その他の成分］
混合物(II)には、必要に応じて前記以外の成分を配合することができる。例えばベンガラなどの無機顔料、フィラーの表面処理等の目的でアルキルトリアルコキシシランなどが含まれていてもよい。フィラー表面処理を目的とする材料として、アルコキシ基含有シリコーンが挙げられる。
【００５３】
図１は本発明の一実施形態の熱伝導性シートの模式的断面図である。すなわち、熱伝導性シート１０は、マトリックス樹脂１１と、形状異方性の第１熱伝導性フィラーを含むフィラー成形体１２と、第２熱伝導性フィラー１３を含み、フィラー成形体１２はバインダー樹脂１４と第１熱伝導性フィラー１５を含み、第１熱伝導性フィラー１５はフィラー成形体１２の厚み方向に配向しており、熱伝導性シート１０内においても、第１熱伝導性フィラー１５は、熱伝導性シート１０の厚み方向に配向している。
【００５４】
図３Ａ−Ｃは本発明の一実施形態におけるフィラー成形体１２の製造方法を示す模式的説明図である。まず図３Ａに示すように、バインダー樹脂１４と形状異方性の第１熱伝導性フィラー１５の混合物（Ｉ）を押圧加工することにより、前記第１熱伝導性フィラー１５が主面方向に配向したシートを形成する（工程１）。
【００５５】
その後、前記シート中のバインダー樹脂１４を硬化させ、厚みａのシート状成形体１６とする。次に、例えば、図３Ａの点線に沿って、シート状成形体１６を厚み方向にカットしてフィラー成形体１２とする。このとき、シート状成形体１６の厚みをａ、幅をｃとすると（成形体１６はシート状であるからｃ＞ａ）、厚みａとカット幅ｂの関係は、ａ＞ｂとする。ａ＞ｂの関係であることにより、フィラー成形体１２が、熱伝導性シート内において、第１熱伝導性フィラー１５が、熱伝導性シートの厚み方向に配向しやすい。図３Ｂは、成形体１６をカットすることにより得られたフィラー成形体１２の斜視図である。図３Ｃは同フィラー成形体１２の側面図（ａｂ図）である。このようにしてフィラー成形体１２を得る。
尚、成形体１６をカットする際に、シート状成形体１６が壊れることもあるが、フィラー成形体において幅ｃは保持されていなくてもよい。また、直方体であるフィラー成形体において、その厚みをｂ（後述の「カット幅ｂ」に対応）とし、シート状成形体１６の厚みａに対応する辺を辺ａとし、残余の辺を辺ｄとすると（図３Ｂ参照）、フィラー成形体がｄ≧ａ＞ｂ又はａ≧ｄ＞ｂを満たす形状である限り、シート状成形体１６の幅をｃが短くなるように、シート状成形体１６をカットしてもよい。
【００５６】
工程１において、バインダー樹脂と形状異方性の第１熱伝導性フィラーの混合物を押圧加工することにより得られるシート又は、ブロックであってもよい。この場合も、ブロックは、ブロックをカット幅ｂでカットして得たフィラー成形体１２が、ｃ≧ａ＞ｂ又はａ≧ｃ＞ｂを満たす形状とする。ｃ≧ａ＞ｂ又はａ≧ｃ＞ｂの関係であることにより、フィラー成形体１２が、熱伝導性シート内において、第１熱伝導性フィラー１５が、熱伝導性シートの厚み方向に配向しやすい。
【実施例】
【００５７】
以下実施例を用いて説明する。本発明は実施例に限定されるものではない。
＜熱伝導率＞
ＡＳＴＭ Ｄ５４７０準拠の熱抵抗測定方法を用いて熱抵抗値[ｍ２・Ｋ/Ｗ]を測定し、Ｘ軸に測定厚み、Ｙ軸に熱抵抗値でプロットして、近似線グラフを作成した。この近似線の傾きの逆数を熱伝導率とした。
【００５８】
（実施例１）
＜フィラー成形体＞
１．材料成分
（１）シリコーン成分
シリコーン成分として、ポリオルガノシロキサンを含む２液室温硬化シリコーンポリマーを表１に示す量使用した。Ａ液には、ベースポリマー成分と白金族系金属触媒が含まれており、Ｂ液には、ベースポリマー成分と架橋剤成分であるオルガノハイドロジェンポリシロキサンが含まれる。
（２）熱伝導性フィラー
長径７００μｍ短径５０μｍの板状窒化ホウ素フィラー（第１熱伝導性フィラー）と、球状で平均粒子径２μｍのアルミナフィラーを表１に示す量使用した。アルミナフィラーは、シランカップリング剤（トリエトキシシラン）により表面処理されており、これによりＰｔ触媒の触媒能である硬化促進が損なわれることを防いだ。尚、前記表面処理は、アルミナフィラー１００質量部に対してシランカップリング剤を１質量部添加し、これらが均一になるまで撹拌し、撹拌したアルミナフィラーをトレー等に均一に拡げ１００℃で２時間乾燥させることにより行った。
【００５９】
２．混合と成形加工
前記シリコーン成分と熱伝導性フィラーを表１に示す量計量し、混合し、コンパウンドとした。次に離型処理をしたＰＥＴフィルムで前記コンパウンドを挟み込み、等速ロールで圧延して厚みａが３．０ｍｍのシートに成形し（図３Ａ参照）、１００℃、１５分加熱してシリコーンポリマーを硬化した。これにより板状窒化ホウ素フィラー（第１熱伝導性フィラー）が、シート状成形体の主面方向に配向した、言い換えると、板状窒化ホウ素フィラー（第１熱伝導性フィラー）の主面が、シート状成形体の主面と実質的に平行に配置された、シート状成形体が得られた。
【００６０】
【表１】
0006987210.tif 000005
【００６１】
３．シート状成形体のカット
カッターを使用して前記シート状成形体の厚さ（ａ）方向に平均０．５ｍｍ間隔でカットした（図３Ａ参照）。これにより、タテｃが５ｍｍ、ヨコａが３ｍｍ、厚さｂが０．５ｍｍの直方体状のフィラー成形体を作成した（図３Ｂ参照）。このフィラー成形体の側面（ａｂ面）の写真（倍率１００倍）は、図２Ａに示すとおりであり、フィラー成形体の厚さｂ方向に板状窒化ホウ素フィラー（第１熱伝導性フィラー）が配向していた。図２Ｂは同平面（ｂｃ面）の写真（倍率１００倍）であり、板状窒化ホウ素フィラー（第１熱伝導性フィラー）の平面が観察できる。
【００６２】
＜熱伝導性シートの製造＞
前記フィラー成形体と、硬化によりマトリックス樹脂となるシリコーン成分（２液室温硬化シリコーンポリマー）と、球状アルミナフィラー（第２熱伝導性フィラー）とを表２に示す量計量し、混合し、シート状に成形し、得られたシートを、１００℃で１５分加熱硬化して、熱伝導性シートを得た。熱伝導性シート中の板状窒化ホウ素フィラー（第１熱伝導性フィラー）は、熱伝導性シートの厚み方向に配向しており、換言すると、熱伝導性シートをその厚さ方向に切断して見える切断面において、板状窒化ホウ素フィラー（第１熱伝導性フィラー）の長手方向は、熱伝導性シートの厚み方向に配向しており、熱伝導性シートの厚み方向と実質的に同方向であった。
なお、アルミナフィラーは、シランカップリング剤（トリエトキシシラン）により表面処理されており、前記表面処理は、アルミナフィラー１００質量部に対してシランカップリング剤を１質量部添加し、これらが均一になるまで撹拌し、撹拌したアルミナフィラーをトレー等に均一に拡げ１００℃で２時間乾燥させることにより行った。
図１に、この熱伝導性シートの模式的断面図を示す。熱伝導性シートの熱伝導率及び硬さも表２に示す。
【００６３】
（比較例１）
フィラー成形体を使用せず、硬化によりマトリックス樹脂となるシリコーン成分と、第１熱伝導性フィラーと、第２の熱伝導性フィラーとを表２に示す量、計量し、混合し、シート状に成形し、得られたシートを１００℃、１５分で加熱硬化した。比較例１の熱伝導性シートの熱伝導率及び硬さも表２に示す。
【００６４】
【表２】
0006987210.tif 000006
【００６５】
実施例１及び比較例１に含まれる樹脂成分と熱伝導性フィラーの重量比は同じである。表２から明らかなとおり、実施例１の熱伝導性シートは、熱伝導性シートの厚み方向に板状窒化ホウ素フィラーが配向したフィラー成形体を含んでいるため、比較例１の熱伝導性シートに比べて、熱伝導率が高かった。
【産業上の利用可能性】
【００６６】
本発明の熱伝導性シートは、電子部品等の発熱部品と金属等の放熱体との間に介在させる熱伝導シート等、様々な発熱部品から種々の放熱体への放熱を促すことに適用できる。
【符号の説明】
【００６７】
１  熱伝導率測定装置
２  センサ
３ａ，３ｂ  試料
４  センサ２の先端
５  印加電流用電極
６  抵抗値用電極（温度測定用電極）
１０  熱伝導性シート
１１  マトリックス樹脂
１２  フィラー成形体
１３  第２熱伝導性フィラー
１４  バインダー樹脂
１５  第１熱伝導性フィラー
１６  成形体
【図１】
0006987210.tif 000007
【図２】
0006987210.tif 000008
【図３】
0006987210.tif 000009